(57)【要約】【課題】  常温はもとより、低温あるいは高温環境下においても筆記性とインキ直流性等の長期安定性に優れた水性インキ組成物とそれを充填した水性ボールペンを提供することを目的とする。【解決手段】  必須成分として、化学式１で表される水溶性の高分子多糖類（一般名：ダイユータンガム）をインキ組成物中に０．０１〜１．０重量％含むことを特徴とする水性インキ組成物、及び該水性インキ組成物を本体内のインク収容管に充填した水性ボールペン。【選択図】  なし【特許請求の範囲】
【請求項１】
必須成分として、化学式１で表される水溶性の高分子多糖類をインキ組成物中に０．０１〜１．０重量％含むことを特徴とする水性インキ組成物。
【化１】
2005068363.tif 000006
【請求項２】
請求項１に記載の水性インキ組成物をインク収容管に充填してなる水性ボールペン。
【発明の詳細な説明】
【技術分野】
【０００１】
本発明は、筆記具用水性インキ組成物に関し、特に低温あるいは高温環境下においても筆記性とインキ直流性等の長期安定性に優れた水性ボールペン用に適する水性インキ組成物とそれを用いた水性ボールペンに関する。
【背景技術】
【０００２】
従来、筆記具には油性インキ、水性インキが用いられてきたが、特にボールペンには油性インキを搭載した油性ボールペン及び水性インキを搭載した水性ボールペンがあり、中でも水性インキに対し剪断減粘性を付与した、いわゆるゲルインキと称される水性インキ組成物が知られており、その剪断減粘性付与剤に関して種々の提案がなされている。
【０００３】
例えば、剪断減粘性付与剤としてキサンタンガムの適用（例えば特許文献１参照）、ウェランガムの適用（例えば特許文献２参照）、サクシノグリカンの適用（例えば特許文献３参照）等が提案されている。
【特許文献１】特開昭６４−８６７３号公報
【特許文献２】特開平４−２１４７８２号公報
【特許文献３】特開平６−８８０５０号公報
【０００４】
しかしながら、これらの各特許文献に記載されるインキ組成物は、着色剤の分散安定化を長期間にわたり維持するのは難しく、特に低温あるいは高温環境に置かれた場合に、これらのインキを用いたボールペンの描線はかすれたり、筆跡の淡色化や濃色化が起こったり、さらには分散系が崩れてインキ中の成分が凝集することによりペン先での目詰まりに至り、筆記不能となる事態さえあった。筆記具は様々な環境下で使用される為、こうした不具合は重大な欠陥といえる。
【発明の開示】
【発明が解決しようとする課題】
【０００５】
本発明は、上記従来技術の課題等に鑑み、これを解消しようとするものであり、従来技術ではなしえなかった、常温はもとより、低温あるいは高温環境下においても筆記性とインキ直流性等の長期安定性に優れた水性インキ組成物とそれを充填した水性ボールペンを提供することを目的とする。
【課題を解決するための手段】
【０００６】
本発明者は、上記従来の課題等を解決するために鋭意検討した結果、特定の水溶性高分子多糖類が上記目的を達成することを見いだし、本発明を完成するに至った。
【０００７】
すなわち本発明は
（１）必須成分として、化学式１で表される高分子多糖類をインキ組成物中に０．０１〜１．０重量％含むことを特徴とする水性インキ組成物。
【化１】
2005068363.tif 000002
（２）（１）に記載の水性インキ組成物を本体内のインク収容管に充填した水性ボールペンである。
【発明の効果】
【０００８】
かかる本発明の水性インキ組成物によれば、従来になかった、低温あるいは高温環境下においても長期安定性に優れた水性インキ組成物が提供される。
【発明を実施するための最良の形態】
【０００９】
以下に、本発明の実施の形態を詳しく説明する。本発明の水性インキ組成物は化学式１（式中、Ｍはナトリウム、カリウム及び１／２カルシウムから選ばれるアルカリ金属またはアルカリ土類金属を表し、ｎは１０2〜１０10である）で示される分子量１０5〜１０13程度の水溶性の高分子多糖類（一般名：ダイユータンガム）をインキ組成中０．０１〜１．０重量％含むことを特徴とする。本発明に用いる上記化学式１で表される高分子多糖類を用いた水性インキは、いわゆる剪断減粘性を有し、筆記具として好ましい適度な粘性が得られる。すなわち、例えばボールペンインキに配合した場合、ペン体が静置状態にあるときはインキ粘度が高い為にペン先からインキが直流することがないが、筆記時にはボールの回転によりインキに剪断応力が加わることによりインキ粘度が低下し、ペン先から好適にインキが流出する。
【００１０】
筆記具用インキに更に好適を適用するために、好ましくはインキ組成中０．０１〜１．０重量％の範囲、更に好ましくは、０．０５〜０．５重量％の範囲で該高分子多糖類を使用することが望ましい。該高分子多糖類の使用量が０．０１重量％未満である場合には、ペン先を下向きにした場合、インキが漏れ出す、いわゆるインキの直流現象が見られ、また一方、１．０重量％を超えると、ペン先からのインキの流出が不十分になる。本発明に用いることができる該高分子多糖類の具体例としては、例えばケルコクリート２００（三晶株式会社製）などの商品名で市販されるものを挙げることが出来る。
【００１１】
本発明の水性インキ組成物には、上記高分子多糖類以外は、公知の水性ボールペンインキ組成物に使用されている各種成分が使用でき特に限定されない。例えば水溶性または水分散性の染料や顔料などの着色剤、水、水溶性有機溶剤、水溶性樹脂、界面活性剤、潤滑剤、保湿剤、防腐剤および防錆剤、ｐＨ調整剤その他の添加剤等が好適に用いられる。
【００１２】
本発明のインキ組成物は、例えば次のようにして製造される。攪拌下の水中に上記高分子多糖類を徐々に加え、完全に溶解させた後、水溶性有機溶剤、着色剤及び適当な添加剤を所定量加えて、ホモミキサーやディスパー等の攪拌機により均一に溶解又は分散させ、必要に応じてろ過や遠心分離によってインキ組成物中の粗大粒子を除去する。
【００１３】
本発明の水性インキ組成物は、特にインキフリー式の水性ボールペン用インキとして好適に使用できる。特に、本発明の水性ボールペンとしては、上記水性インキ組成物をポリプロピレンチューブのインク収容管に充填し、先端のステンレスチップ（ボールは超鋼合金）を有するリフィールの水性ボールペンに仕上げたものが望ましい。
【実施例】
【００１４】
次に、本発明を実施例及び比較例挙げて、更に詳細に説明するが、本発明は下記実施例等によりなんら限定されるものではない。
［実施例１〜４、比較例１〜７］
下記表１，２に示される各原料を使用した配合組成により実施例と比較例の各水性インキ組成物を調整した。各試料インキは、上記高分子多糖類を攪拌しつつ水中に加え、均一に溶解後、着色剤、水溶性有機溶剤などを加えて均一に溶解または分散させるなどしてこれを得た。表１に実施例インキの組成を示し、表２に比較例インキの組成を示す。
【００１５】
【表１】
2005068363.tif 000003
【００１６】
【表２】
2005068363.tif 000004
【００１７】
但し、表１と表２における注）については下記の商品名とメーカー品を示す。
注１）ケンコクリート２００（三晶株式会社製）、注２）ケルザン（三晶株式会社製）、注３）Ｋ１Ａ９６（三晶株式会社製）、注４）レオザン（三晶株式会社製）、注５）カーボンブラックＭＡ−１００（三菱化学株式会社製）、注６）ＷＡＴＥＲ  ＲＥＤＩ（オリエント化学工業株式会社製）、注７）ＷＡＴＥＲ  ＢＬＵＥ９（オリエント化学工業株式会社製）、注８）ＲＢ−４１０（東邦化学株式会社製）、注９）ジョンクリルＪ６２（ジョンソンポリマー株式会社製）、注１０）ジョンクリル７００１（ジョンソンポリマー株式会社製）。
【００１８】
得られた実施例及び比較例の各水性インキ組成物を、三菱鉛筆株式会社製ＵＭ−１００のインキ収容管に充填し、ペン先を取りつけキャップをして水性ボールペン体となし、５℃と、５０℃の環境下にそれぞれ１ケ月間放置後に、室温にて６時間以上放置してから、得られた各水性ボールペンを用いて下記評価方法により筆記性とインキ直流性を評価した。その試験結果を表３に示す。
【００１９】
評価方法
＜筆記性＞：市販のコピー用紙に直径２ｃｍの螺旋筆記を３０周行い、描線を目視にて判定。
○・・・・・・・良好に筆記可能。
△・・・・・・・筆記可能だが描線に５周以上のカスレを生ずる。
×・・・・・・・２０周以上のカスレを生ずる、または筆記不能。
＜インキ直流性＞：２５℃、湿度６０％環境下にボールペンのキャップを外した状態で１時間放置しペン先からのインキ漏れを確認する。
○・・・・・・・全く漏れない、もしくは泣き程度の濡れが認められる。
△・・・・・・・２ｍｍ以上のインク溜まりが認められる。
×・・・・・・・インキが滴下する。
表３にこれらの試験結果を示す。
【００２０】
【表３】
2005068363.tif 000005
【００２１】
上記表３から明らかなように、本発明の水性インキ組成物は、低温あるいは高温環境下においても筆記性とインキ直流性の両方ともに、比較例として示した従来公知の剪断減粘性付与剤使用のものよりも優れており、長期安定性に優れた水性ボールペン用インキ組成物として好適である。